(57)【要約】【課題】熱膨張係数の小さなチタン酸アルミニウム系セラミックスを製造し得る新たな方法を提供すること。【解決手段】チタニウム源粉末、アルミニウム源粉末およびケイ素源粉末を含む原材料混合物を焼成するチタン酸アルミニウム系セラミックスの製造方法であって、前記ケイ素源粉末の体積基準での累積百分率５０％相当粒子径（Ｄ５０）が５μｍ以下であることを特徴とするチタン酸アルミニウム系セラミックスの製造方法。また、前記原材料混合物が、さらにマグネシウム源粉末を含むチタン酸アルミニウム系セラミックスの製造方法。【選択図】図１
2010132527.tif 000002
【特許請求の範囲】
【請求項１】
チタニウム源粉末、アルミニウム源粉末およびケイ素源粉末を含む原材料混合物を焼成するチタン酸アルミニウム系セラミックスの製造方法であって、
前記ケイ素源粉末の体積基準での累積百分率５０％相当粒子径（Ｄ５０）が５μｍ以下であることを特徴とするチタン酸アルミニウム系セラミックスの製造方法。
【請求項２】
前記原材料混合物が、さらにマグネシウム源粉末を含む、請求項１記載の製造方法。
【請求項３】
前記焼成の温度が１３００〜１６５０℃である、請求項１記載の製造方法。
【請求項４】
前記ケイ素源粉末の体積基準での累積百分率９０％相当粒子径（Ｄ９０）が１８μｍ以下である、請求項１記載の製造方法。
【請求項５】
前記ケイ素源粉末がガラスフリットである、請求項１記載の製造方法。
【請求項６】
前記チタニウム源粉末の体積基準での累積百分率５０％相当粒子径（Ｄ５０）が０．１〜２０μｍである、請求項１記載の製造方法。
【請求項７】
前記アルミニウム源粉末の体積基準での累積百分率５０％相当粒子径（Ｄ５０）が１〜１００μｍである、請求項１記載の製造方法。
【請求項８】
前記マグネシウム源粉末の体積基準での累積百分率５０％相当粒子径（Ｄ５０）が０．５〜２０μｍである、請求項２記載の製造方法。
【請求項９】
原材料混合物中に含まれるチタニア（ＴｉＯ2）換算のチタニウム源粉末の使用量およ
びアルミナ（Ａｌ2Ｏ3）換算のアルミニウム源粉末の使用量の合計量１００質量部に対して、チタニア換算のチタニウム源粉末の使用量は３０〜７０質量部であり、アルミナ換算のアルミニウム源粉末の使用量は３０質量部〜７０質量部であり、かつ、シリカ（ＳｉＯ２）換算のケイ素源粉末の使用量は、０．１質量部〜２０質量部である、請求項１に記載の製造方法。
【請求項１０】
チタニア（ＴｉＯ2）換算のチタニウム源粉末の使用量とアルミナ（Ａｌ2Ｏ3）換算の
アルミニウム源粉末の使用量との合計量１００質量部に対して、マグネシア（ＭｇＯ）換算のマグネシウム源粉末の使用量は０．１質量部〜１０質量部である、請求項２に記載の製造方法。
【請求項１１】
さらに、原材料混合物の焼成後に得られたチタン酸アルミニウム系セラミックス焼成物を解砕する工程を含む、請求項１記載の製造方法。
【発明の詳細な説明】
【技術分野】
【０００１】
本発明は、チタン酸アルミニウム系セラミックスの製造方法に関する。
【背景技術】
【０００２】
チタン酸アルミニウム系セラミックスは、構成元素としてチタンおよびアルミニウムを含み、Ｘ線回折スペクトルにおいて、チタン酸アルミニウムの結晶パターンを有するセラミックスであって、耐熱性に優れたセラミックスとして知られており、従来からルツボのような焼結用の冶具などとして用いられてきたが、近年では、ディーゼルエンジンなどの内燃機関から排出される排ガスに含まれる微細なカーボン粒子を捕集するためのセラミックスフィルターを構成する材料として、産業上の利用価値が高まっている。
【０００３】
かかるチタン酸アルミニウム系セラミックスとしては、チタニアなどのチタニウム源化合物の粉末およびアルミナなどのアルミニウム源化合物の粉末を含む原材料混合物を焼成する方法が知られており、上記のような用途での使用に耐えうるために熱膨張係数の小さなものが求められている。
【先行技術文献】
【特許文献】
【０００４】
【特許文献１】国際公開第２００５／１０５７０４号パンフレット
【発明の概要】
【発明が解決しようとする課題】
【０００５】
本発明は、熱膨張係数の小さなチタン酸アルミニウム系セラミックスを製造し得る新たな方法を提供することを課題とする。
【課題を解決するための手段】
【０００６】
本発明は、チタニウム源粉末、アルミニウム源粉末およびケイ素源粉末を含む原材料混合物を焼成するチタン酸アルミニウム系セラミックスの製造方法であって、
前記ケイ素源粉末の体積基準での累積百分率５０％相当粒子径（Ｄ５０）が５μｍ以下であることを特徴とするチタン酸アルミニウム系セラミックスの製造方法である。
【０００７】
本発明においては、前記原材料混合物が、さらにマグネシウム源粉末を含むことが好ましい。また、前記焼成の温度は、１３００〜１６５０℃であることが好ましい。
【０００８】
前記ケイ素源粉末の体積基準での累積百分率９０％相当粒子径（Ｄ９０）が１８μｍ以下であることがより好ましく、前記ケイ素源粉末がガラスフリットであることが好ましい。
【０００９】
また、前記チタニウム源粉末の体積基準での累積百分率５０％相当粒子径（Ｄ５０）が０．１〜２０μｍであることが好ましく、前記アルミニウム源粉末の体積基準での累積百分率５０％相当粒子径（Ｄ５０）が１〜１００μｍであることが好ましい。マグネシウム源粉末を使用する場合は、前記マグネシウム源粉末の体積基準での累積百分率５０％相当粒子径（Ｄ５０）が０．５〜２０μｍであることが好ましい。
【００１０】
本発明の製造方法においては、原材料混合物中に含まれるチタニア（ＴｉＯ2）換算の
チタニウム源粉末の使用量およびアルミナ（Ａｌ2Ｏ3）換算のアルミニウム源粉末の使用量の合計量１００質量部に対して、チタニア換算のチタニウム源粉末の使用量は３０〜７０質量部であり、アルミナ換算のアルミニウム源粉末の使用量は３０質量部〜７０質量部であり、かつ、シリカ（ＳｉＯ２）換算のケイ素源粉末の使用量は、０．１質量部〜２０質量部であることが好ましい。また、原材料混合物にマグネシウム源粉末が含まれる場合は、チタニア（ＴｉＯ2）換算のチタニウム源粉末の使用量とアルミナ（Ａｌ2Ｏ3）換算のアルミニウム源粉末の使用量との合計量１００質量部に対して、マグネシア（ＭｇＯ）換算のマグネシウム源粉末の使用量は０．１質量部〜１０質量部であることが好ましい。
【００１１】
本発明の製造方法においては、さらに、原材料混合物の焼成後に得られたチタン酸アルミニウム系セラミックス焼成物を解砕する工程を含むことが好ましい。
【発明の効果】
【００１２】
本発明の製造方法によれば、チタニウム源粉末、アルミニウム源粉末およびガラスフリット等のケイ素源粉末を含む原材料混合物を用いて、熱膨張係数の小さなチタン酸アルミニウム系セラミックスを製造することができる。
【図面の簡単な説明】
【００１３】
【図１】本発明においてケイ素源粉末として用いるガラスフリットの二次粒子径（Ｄ５０）と本発明により得られたチタン酸アルミニウム系セラミックスの熱膨張係数との関係を示すグラフである。
【図２】本発明においてケイ素源粉末として用いるガラスフリットの二次粒子径（Ｄ９０）と本発明により得られたチタン酸アルミニウム系セラミックスの熱膨張係数との関係を示すグラフである。
【発明を実施するための形態】
【００１４】
（原材料混合物）
本発明で用いられる原材料混合物は、原材料粉末であるチタニウム源粉末、アルミニウム源粉末およびケイ素源粉末を含む混合物であり、さらにマグネシウム源粉末を含むことが好ましい。なお、本発明では、前記マグネシアスピネル（ＭｇＡｌ2Ｏ4）などの複合酸化物のように、チタニウム源化合物、アルミニウム源化合物およびマグネシウム源化合物のうち２つ以上の金属元素を成分とする化合物の粉末を含む混合物も、それぞれの金属源粉末を混合した原材料混合物に含まれるものとする。また、原材料混合物にはチタン酸アルミニウムやチタン酸アルミニウムマグネシウム自体が含まれていてもよく、例えば、原材料混合物としてチタン酸アルミニウムマグネシウムを使用する場合、チタニウム源化合物、アルミニウム源化合物およびマグネシウム源化合物を兼ね備えた原材料混合物に相当するものとする。
【００１５】
（チタニウム源粉末）
本発明に用いられるチタニウム源粉末は、チタンを含有し焼成によりチタン酸アルミニウム系セラミックスを合成できる粉末であれば特に限定されないが、好ましくは酸化チタンの粉末である。酸化チタンとしては、例えば、酸化チタン（ＩＶ）、酸化チタン（ＩＩＩ）、酸化チタン（ＩＩ）などが挙げられ、酸化チタン（ＩＶ）が好ましく用いられる。酸化チタン（ＩＶ）の結晶型としては、アナターゼ型、ルチル型、ブルッカイト型などが挙げられ、アモルファスであってもよく、より好ましくはアナターゼ型、ルチル型である。
【００１６】
チタニウム源粉末としては、これを空気中で焼成することによりチタニア（酸化チタン）に導かれる化合物の粉末を用いることもできる。かかる化合物としては、例えばチタニウム塩、チタニウムアルコキシド、水酸化チタニウム、窒化チタン、硫化チタン、チタン金属などが挙げられる。チタニウム塩として具体的には、三塩化チタン、四塩化チタン、硫化チタン（ＩＶ）、硫化チタン（ＶＩ）、硫酸チタン（ＩＶ）などが挙げられる。チタニウムアルコキシドとして具体的には、チタン（ＩＶ）エトキシド、チタン（ＩＶ）メトキシド、チタン（ＩＶ）ｔ−ブトキシド、チタン（ＩＶ）イソブトキシド、チタン（ＩＶ）ｎ−プロポキシド、チタン（ＩＶ）テトライソプロポキシド、および、これらのキレート化物などが挙げられる。
【００１７】
チタニウム源粉末としては、１種のみが用いられてもよいし、２種以上が併用されてもよい。なお、チタニウム源粉末は、その原料由来あるいは製造工程で混入する不可避的不純物を含むものであってもよい。
【００１８】
チタニウム源粉末の粒径は、特に限定されるものではないが、他の粉末と混合される前の体積基準での累積百分率５０％相当粒子径（Ｄ５０）が好ましくは０．１〜２０μｍであり、さらに好ましくは０．１〜１０μｍ、最も好ましくは０．１〜１μｍである。また、体積基準での累積百分率９０％相当粒子径（Ｄ９０）は、好ましくは０．１〜２０μｍであり、さらに好ましくは０．１〜１０μｍ、最も好ましくは０．２〜１．５μｍである。
【００１９】
（アルミニウム源粉末）
本発明で用いられるアルミニウム源粉末は、アルミニウムを含有し焼成によりチタン酸アルミニウム系セラミックスを合成できる粉末であれば特に限定されないが、好ましくはアルミナである。アルミナの結晶型としては、γ型、δ型、θ型、α型などが挙げられ、アモルファスであってもよいが、好ましくはα型である。
【００２０】
アルミニウム源粉末としては、空気中で焼成することによりアルミナに導かれる化合物の粉末を用いることもできる。かかる化合物としては、例えばアルミニウム塩、アルミニウムアルコキシド、水酸化アルミニウム、金属アルミニウムなどが挙げられる。
【００２１】
アルミニウム源粉末としては、１種のみが用いられてもよいし、２種以上が併用されてもよい。なお、アルミニウム源粉末は、その原料由来あるいは製造工程で混入する不可避的不純物を含むものであってもよい。
【００２２】
アルミニウム塩は、無機酸との無機塩であってもよいし、有機酸との有機塩であってもよい。無機塩としては、硝酸アルミニウム、硝酸アンモニウムアルミニウムなどのアルミニウム硝酸塩、炭酸アンモニウムアルミニウムなどのアルミニウム炭酸塩などが挙げられる。有機塩としては、蓚酸アルミニウム、酢酸アルミニウム、ステアリン酸アルミニウム、乳酸アルミニウム、ラウリン酸アルミニウムなどが挙げられる。
【００２３】
アルミニウムアルコキシドとしては、アルミニウムイソプロポキシド、アルミニウムエトキシド、アルミニウムｓｅｃ−ブトキシド、アルミニウムｔｅｒｔ−ブトキシドなどが挙げられる。
【００２４】
水酸化アルミニウムの結晶型としては、例えば、ギブサイト型、バイヤライト型、ノロソトランダイト型、ベーマイト型、擬ベーマイト型などが挙げられ、不定形（アモルファス）であってもよい。アモルファスの水酸化アルミニウムとしては、例えばアルミニウム塩、アルミニウムアルコキシドなどのような水溶性アルミニウム化合物の水溶液を加水分解して得られるアルミニウム加水分解物も挙げられる。
【００２５】
アルミニウム源粉末の他の粉末と混合される前の体積基準での累積百分率５０％相当粒子径（Ｄ５０）は、好ましくは１〜１００μｍであり、さらに好ましくは１０〜８０μｍ、最も好ましくは２０〜６０μｍである。また、体積基準での累積百分率９０％相当粒子径（Ｄ９０）は、好ましくは１〜２００μｍであり、さらに好ましくは１０〜１５０μｍ、最も好ましくは３０〜１００μｍである。
【００２６】
（ケイ素源粉末）
本発明で用いられるケイ素源粉末は、ケイ素元素を含有し焼成によりチタン酸アルミニウム系セラミックスを合成できる粉末であれば特に限定されないが、好ましくは酸化ケイ素の粉末である。酸化ケイ素としては、二酸化ケイ素、一酸化ケイ素などが挙げられる。
【００２７】
前記原材料混合物に含まれるケイ素源粉末としては、空気中で焼成することにより酸化ケイ素（シリカ）に導かれる化合物の粉末を用いることもできる。かかる化合物としては、例えばケイ酸、炭化ケイ素、窒化ケイ素、硫化ケイ素、四塩化ケイ素、酢酸ケイ素、ケイ酸ナトリウム、オルトケイ酸ナトリウム、長石、ガラスフリットなどが挙げられる。
【００２８】
具体的なケイ素源粉末としては、工業的に入手が容易であり、成分組成が安定している等の点から、ガラスフリットなどが好適に用いられる。ガラスフリットとは、ガラスが粉砕されたフレーク又は粉末状のガラスをいう。ガラスフリットを構成するガラスとしては、ケイ酸ガラスなどが挙げられ、一般的なケイ酸（二酸化ケイ素、ＳｉＯ2）を主成分（全成分中５０質量％以上）とするケイ酸ガラスが好適に用いられる。ケイ酸ガラスの他の含有成分としては、一般的なケイ酸ガラスと同様、アルミナ（Ａｌ2Ｏ3）、酸化ナトリウム（Ｎａ2Ｏ）、酸化カリウム（Ｋ2Ｏ）、酸化カルシウム（ＣａＯ）、マグネシア（ＭｇＯ）を含んでいてもよい。ガラス自体の耐熱水性を向上させるためにＺｒＯ2が含有され
ていることが好ましく、添加量は０．１ｗｔ％以上、１０ｗｔ％以下であることが好ましい。また、使用するガラスフリットは、得られるチタン酸アルミニウム系セラミックスの耐熱分解性を向上させるという観点から、屈伏点が７００℃以上のものを用いることが好ましい。
【００２９】
また、ケイ素源粉末として、アルミニウム源粉末を兼ねた粉末などを用いることもできる。このような粉末としては、例えば、長石の粉末が挙げられる。
【００３０】
ケイ素源粉末としては、１種のみが用いられてもよいし、２種以上が併用されてもよい。なお、ケイ素源粉末は、その原料由来あるいは製造工程で混入する不可避的不純物を含むものであってもよい。
【００３１】
ケイ素源粉末の他の粉末と混合される直前の体積基準での累積百分率５０％相当粒子径（Ｄ５０）は５μｍ以下であり、好ましくは１〜５μｍであり、さらに好ましくは２〜４μｍ、最も好ましくは３〜４μｍである。このような粒子径分布を有するケイ素源粉末を用いることにより、１６５０℃以下、好ましくは１６００℃以下の温度で焼成を行なった場合においても、熱膨張係数が１×１０-6（Ｋ-1）以下であるチタン酸アルミニウム系セラミックスを得ることができる。
【００３２】
さらに、ケイ素源粉末の他の粉末と混合される直前の体積基準での累積百分率９０％相当粒子径（Ｄ９０）についても、１８μｍ以下であることが好ましく、さらに好ましくは１０〜１６μｍ、最も好ましくは１２〜１６μｍである。
【００３３】
上記のような粒子径分布を有するケイ素源粉末は、通常、市販されている粉末の粒子径よりも小さいものであるため、市販の粉末等を予め粉砕しておくことにより調製されるものである。この際の粉砕方法は、上記の粒子径分布を得られる方法であれば特に限定されるものではないが、粉砕容器内で粉砕メディアの共存下に撹拌することにより粉砕を行なう方法を好適に用いることができる。
【００３４】
具体的には、例えば、粉砕容器内に原材料粉末を粉砕メディアと共に投入した後に、粉砕容器を振動させたり、回転させたりすることにより、原材料粉末が混合されると同時に粉砕される。この際、粉砕容器としては、通常、ステンレス鋼などの金属材料で構成されたものが用いられ、内表面がフッ素樹脂、シリコン樹脂、ウレタン樹脂などでコーティングされていてもよい。粉砕容器の内容積は、原材料粉末および粉砕メディアの合計容積に対して通常１容量倍〜４容量倍、好ましくは１．２容量倍〜３容量倍である。
【００３５】
粉砕メディアとしては、例えば直径１ｍｍ〜１００ｍｍ、好ましくは５ｍｍ〜５０ｍｍのアルミナビーズ、ジルコニアビーズなどが挙げられる。粉砕メディアの使用量は、原材料粉末の合計量（微粒チタン酸アルミニウムマグネシウムのような複合酸化物等の粉末を使用する場合にはそれらを含む総量。以下、同様。）に対して、通常１質量倍〜１０００質量倍、好ましくは５質量倍〜１００質量倍である。
【００３６】
粉砕容器を振動または回転させるためには、例えば、振動ミル、ボールミル、遊星ミル、高速回転粉砕機などのピンミルなどのような通常の粉砕機を用いることができ、工業的規模での実施が容易である点で、振動ミルが好ましく用いられる。粉砕容器を振動させる場合、その振幅は通常２ｍｍ〜２０ｍｍ、好ましくは１２ｍｍ以下である。粉砕は、連続式で行ってもよいし、回分式で行ってもよいが、工業的規模での実施が容易である点で、連続式で行うことが好ましい。
【００３７】
粉砕に要する時間は、通常、１分〜６時間であり、好ましくは１．５分〜２時間、さらに好ましくは１０分〜２時間、最も好ましくは２０分〜１．５時間である。また、粉砕容器中に粉砕助剤、解膠剤などの添加剤を加えてもよい。
【００３８】
（マグネシウム源粉末）
本発明で用いられるマグネシウム源粉末は、マグネシウムを含有し焼成によりチタン酸アルミニウム系セラミックスを合成できる粉末であれば特に限定されないが、例えば、マグネシア（酸化マグネシウム）、単独で空気中で焼成することによりマグネシアに導かれる化合物を含む粉末が挙げられ、好ましくはマグネシアである。
【００３９】
空気中で焼成することによりマグネシアに導かれる化合物としては、例えば、マグネシウム塩、マグネシウムアルコキシド、水酸化マグネシウム、窒化マグネシウム、金属マグネシウムなどが挙げられる。マグネシウム塩として、具体的には、塩化マグネシウム、過塩素酸マグネシウム、リン酸マグネシウム、ピロりん酸マグネシウム、蓚酸マグネシウム、硝酸マグネシウム、炭酸マグネシウム、酢酸マグネシウム、硫酸マグネシウム、クエン酸マグネシウム、乳酸マグネシウム、ステアリン酸マグネシウム、サリチル酸マグネシウム、ミリスチン酸マグネシウム、グルコン酸マグネシウム、ジメタクリル酸マグネシウム、安息香酸マグネシウムなどが挙げられる。また、マグネシウムアルコキシドとして、具体的には、マグネシウムメトキシド、マグネシウムエトキシドなどが挙げられる。
【００４０】
マグネシウム源粉末として、アルミニウム源粉末を兼ねた粉末を用いることもできる。このような粉末としては、例えば、マグネシアスピネル（ＭｇＡｌ2Ｏ4）の粉末が挙げられる。
【００４１】
マグネシウム源粉末としては、１種のみが用いられてもよいし、２種以上が併用されてもよい。なお、マグネシウム源粉末は、その原料由来あるいは製造工程で混入する不可避的不純物を含むものであってもよい。
【００４２】
マグネシウム源粉末の他の粉末と混合される前の体積基準での累積百分率５０％相当粒子径（Ｄ５０）は、好ましくは０．５〜２０μｍであり、さらに好ましくは１〜１０μｍである。また、体積基準での累積百分率９０％相当粒子径（Ｄ９０）は、好ましくは１〜５０μｍであり、さらに好ましくは５〜３０μｍである。
【００４３】
（原材料混合物の組成）
原材料混合物中に含まれるチタニア（ＴｉＯ2）換算のチタニウム源粉末の使用量およびアルミナ（Ａｌ2Ｏ3）換算のアルミニウム源粉末の使用量の合計量１００質量部あたり、チタニア換算のチタニウム源粉末の使用量は、通常、３０〜７０質量部であり、好ましくは４０〜６０質量部である。また、アルミナ換算のアルミニウム源粉末の使用量は、通常、３０質量部〜７０質量部であり、好ましくは４０質量部〜６０質量部である。
【００４４】
ケイ素源粉末の使用量は、チタニア換算のチタニウム源粉末の使用量およびアルミナ換算のアルミニウム源粉末の使用量の合計量１００質量部に対して、シリカ（ＳｉＯ２）換算のケイ素源粉末の使用量で、通常、０．１質量部〜２０質量部であり、好ましくは０．１〜１０質量部である。
【００４５】
前記原材料混合物がさらにマグネシウム源粉末を含む場合、マグネシウム源粉末の使用量は、チタニア換算のチタニウム源粉末の使用量とアルミナ換算のアルミニウム源粉末の使用量との合計量１００質量部に対して、マグネシア（ＭｇＯ）換算のマグネシウム源粉末の使用量で、通常、０．１質量部〜１０質量部であり、好ましくは０．１〜８質量部である。
【００４６】
（原材料粉末の混合）
本発明の製造方法においては、通常、上記各原材料粉末を混合することで原材料混合物を得ることができる。混合方法は、乾式雰囲気にて混合を行なう方法（乾式混合法）、湿式雰囲気で混合を行なう方法（湿式混合法）のいずれを用いてもよい。また、これらの原材料混合物には微粒チタン酸アルミニウム等が含まれていてもよい。
【００４７】
（１）  乾式混合法
乾式雰囲気で混合する場合は、例えば、上記の各原材料粉末を混合し、液体媒体中に分散させること無く、粉砕容器内で撹拌すればよく、粉砕メディアの共存下に粉砕容器内で撹拌することによって原材料粉末の粉砕を同時に行なってもよい。
【００４８】
粉砕容器としては通常、ステンレス鋼などの金属材料で構成されたものが用いられ、内表面がフッ素樹脂、シリコン樹脂、ウレタン樹脂などでコーティングされていてもよい。粉砕容器の内容積は、原材料粉末および粉砕メディアの合計容積に対して通常１容量倍〜４容量倍、好ましくは１．２容量倍〜３容量倍である。
【００４９】
粉砕メディアとしては、例えば直径１ｍｍ〜１００ｍｍ、好ましくは５ｍｍ〜５０ｍｍのアルミナビーズ、ジルコニアビーズなどが挙げられる。粉砕メディアの使用量は、原材料粉末の合計量（微粒チタン酸アルミニウムマグネシウムのような複合酸化物等の粉末を使用する場合にはそれらを含む総量。以下、同様。）に対して、通常１質量倍〜１０００質量倍、好ましくは５質量倍〜１００質量倍である。
【００５０】
混合と同時に原材料粉末の粉砕を行なう場合は、例えば、粉砕容器内に原材料粉末を粉砕メディアと共に投入した後に、粉砕容器を振動させたり、回転させたりすることにより、原材料粉末が混合されると同時に粉砕される。粉砕容器を振動または回転させるためには、例えば振動ミル、ボールミル、遊星ミル、高速回転粉砕機などのピンミルなどのような通常の粉砕機を用いることができ、工業的規模での実施が容易である点で、振動ミルが好ましく用いられる。粉砕容器を振動させる場合、その振幅は通常２ｍｍ〜２０ｍｍ、好ましくは１２ｍｍ以下である。粉砕は、連続式で行ってもよいし、回分式で行ってもよいが、工業的規模での実施が容易である点で、連続式で行うことが好ましい。
【００５１】
粉砕に要する時間は通常１分〜６時間、好ましくは１．５分〜２時間である。
原材料粉末を乾式にて粉砕するにあたっては、粉砕助剤、解膠剤などの添加剤を加えてもよい。
【００５２】
粉砕助剤としては、例えばメタノール、エタノールプロパノールなどのアルコール類、プロピレングリコール、ポリプロピレングリコール、エチレングリコールなどのグリコール類、トリエタノールアミンなどのアミン類、パルチミン酸、ステアリン酸、オレイン酸などの高級脂肪酸類、カーボンブラック、グラファイトなどの炭素材料などが挙げられ、これらはそれぞれ単独または２種以上を組合わせて用いられる。
【００５３】
添加剤を用いる場合、その合計使用量は、原材料粉末の合計量１００質量部に対して、通常、０．１質量部〜１０質量部であり、好ましくは０．５質量部〜５質量部、さらに好ましくは０．７５質量部〜２質量部である。
【００５４】
（２）  湿式混合法
湿式雰囲気で混合する場合は、例えば、ケイ素源粉末等の原材料粉末を溶媒中に分散させた状態で他の原材料粉末と混合すればよく、通常はケイ素源粉末が溶媒に分散された状態で他の原材料粉末と混合される。その際、溶媒として、通常は水が用いられ、不純物が少ない点で、イオン交換水が好適に用いられる。溶媒の使用量は、原材料粉末の合計量１００質量部に対して、通常、２０質量部〜１０００質量部であり、好ましくは３０質量部〜３００質量部である。
【００５５】
湿式で混合するに際して溶媒には分散剤を添加してもよい。分散剤としては、例えば硝酸、塩酸、硫酸などの無機酸、シュウ酸、クエン酸、酢酸、リンゴ酸、乳酸などの有機酸、メタノール、エタノール、プロパノールなどのアルコール類、ポリカルボン酸アンモニウムなどの界面活性剤などが挙げられる。分散剤の使用量は、溶媒の総量１００質量部に対して、通常０．１質量部〜２０質量部であり、好ましくは０．２質量部〜１０質量部である。
【００５６】
なお、湿式混合法において、ケイ素源粉末以外の原材料粉末（チタニウム源粉末、アルミニウム源粉末、マグネシウム源粉末）も種類によっては溶媒に溶解させてから混合することもあるが、溶媒に溶解したこれらの原材料粉末は溶媒留去により、再び固形分となって析出する。
【００５７】
湿式混合法においては、媒体撹拌ミル、ボールミル、振動ミルなどの粉砕機を用いて混合することが好ましい。粉砕機を用いて混合することにより、チタニウム源粉末、アルミニウム源粉末、マグネシウム源粉末ならびにガラスフリット等のケイ素源粉末が共に粉砕されつつ混合されて、組成がより均一な原材料混合物を得ることができる。
【００５８】
また、湿式混合法としては、例えば、通常の液体溶媒中での攪拌処理のみを行なう方法が挙げられる。液体溶媒としては、例えば、メタノール、エタノール、ブタノール、プロパノールなどのアルコール類や、プロピレングリコール、ポリプロピレングリコール、エチレングリコールなどのグリコール類またはイオン交換水などを用いることができ、より好ましくはイオン交換水である。
【００５９】
また、湿式混合法においても、粉砕メディアの共存下に粉砕容器内で撹拌することによって原材料粉末の粉砕を同時に行なってもよい。例えば、粉砕容器内に原材料粉末および粉砕メディアを投入したのち、粉砕容器を振動させたり、回転させることにより粉砕を行ってもよい。
【００６０】
粉砕容器としては、通常、ステンレス鋼などの金属材料で構成されたものが用いられ、内表面がフッ素樹脂、シリコン樹脂、ウレタン樹脂などでコーティングされていてもよい。粉砕容器の内容積は、原材料粉末および粉砕メディアの合計容積に対して通常１容量倍〜４容量倍、好ましくは１．２容量倍〜３容量倍である。
【００６１】
粉砕メディアとしては、例えば、直径１ｍｍ〜１００ｍｍ、好ましくは５ｍｍ〜５０ｍｍのアルミナビーズ、ジルコニアビーズなどが挙げられる。粉砕メディアの使用量は、原材料粉末の合計量に対して通常１質量倍〜１０００質量倍、好ましくは５質量倍〜１００質量倍である。
【００６２】
粉砕容器を振動または回転させるためには、例えば、振動ミル、ボールミル、遊星ミル、高速回転粉砕機などのピンミルなどのような通常の粉砕機を用いることができ、工業的規模での実施が容易である点で、振動ミルが好ましく用いられる。粉砕容器を振動させる場合、その振幅は通常２ｍｍ〜２０ｍｍ、好ましくは１２ｍｍ以下である。粉砕は、連続式で行ってもよいし、回分式で行ってもよいが、工業的規模での実施が容易である点で、連続式で行うことが好ましい。粉砕に要する時間は通常１分〜６時間、好ましくは１．５分〜２時間である。
【００６３】
また、原材料粉末を湿式にて粉砕するにあたって、粉砕メディアとは別に粉砕助剤、解膠剤などの添加剤を加えてもよい。
【００６４】
粉砕助剤としては、例えばメタノール、エタノールプロパノールなどのアルコール類、プロピレングリコール、ポリプロピレングリコール、エチレングリコールなどのグリコール類、トリエタノールアミンなどのアミン類、パルチミン酸、ステアリン酸、オレイン酸などの高級脂肪酸類、カーボンブラック、グラファイトなどの炭素材料などが挙げられ、これらはそれぞれ単独または２種以上を組合わせて用いられる。添加剤の合計使用量は、原材料粉末の合計量１００質量部に対して、通常、０．１質量部〜１０質量部、好ましくは０．５質量部〜５質量部、さらに好ましくは０．７５質量部〜２質量部である。
【００６５】
上述のような湿式雰囲気での混合を行なった後、溶媒を除去することにより、本発明に用いる原材料混合物を得ることができる。溶媒の除去は、通常、溶媒を留去することにより行われる。溶媒を除去するにあたり、室温にて風乾してもよいし、真空乾燥してもよいし、加熱乾燥をしてもよい。乾燥方法は静置乾燥でもよいし、流動乾燥でもよい。加熱乾燥をする際の温度は特に規定しないが、通常５０℃以上２５０℃以下である。加熱乾燥に用いられる機器として、例えば、棚段乾燥機、スラリードライヤー、スプレードライヤーなどが挙げられる。
【００６６】
（焼成工程）
本発明の製造方法においては、上述のようにして得られた粉末状の原材料混合物に対して、粉末状のままで焼成を行なってから成形体としてもよく、原材料混合物を成形した後に焼成を行なってもよい。また、粉末状の原材料混合物を焼成した後に成形体を得て、さらに該成形体を焼成してもよい。
【００６７】
焼成温度は、通常１３００℃以上、好ましくは１４００℃以上であり、また、通常１６５０℃以下、好ましくは１６００℃以下、さらに好ましくは１５５０℃以下である。焼成温度までの昇温速度は、特に限定されるものではないが、通常１℃／時間〜５００℃／時間である。また焼成途中で、一定温度にて保持する過程を設けてもよい。
【００６８】
焼成は、通常、大気中で行われるが、用いる原材料粉末、すなわち、チタニウム源粉末、アルミニウム源粉末およびマグネシウム源粉末と、ケイ素源粉末の種類や使用量比によっては、窒素ガス、アルゴンガスなどの不活性ガス中で焼成してもよいし、一酸化炭素ガス、水素ガスなどのような還元性ガス中で焼成してもよい。また雰囲気中の水蒸気分圧を低くして焼成してもよい。
【００６９】
焼成は、通常、管状電気炉、箱型電気炉、トンネル炉、遠赤外線炉、マイクロ波加熱炉、シャフト炉、反射炉、ロータリー炉、ローラーハース炉などの通常の焼成炉を用いて行われる。焼成は回分式で行ってもよいし、連続式で行ってもよい。また、静置式で行ってもよいし、流動式で行ってもよい。
【００７０】
焼成に要する時間は、原材料混合物がチタン酸アルミニウム系セラミックスに遷移するのに十分な時間であればよく、原材料混合物の量、焼成炉の形式、焼成温度、焼成雰囲気などにより異なるが、通常は１０分〜２４時間である。
【００７１】
焼成物として、塊状のチタン酸アルミニウム系セラミックスが得られる場合は、さらにその焼成物を解砕することにより、チタン酸アルミニウム系セラミックス粉末を得ることができる。解砕は、例えば手解砕、乳鉢、ボールミル、振動ミル、遊星ミル、媒体撹拌ミル、ピンミル、ジェットミル、ハンマーミル、ロールミルなどの通常の解砕機を用いて行うことができる。解砕により得られたチタン酸アルミニウム系セラミックス粉末は、通常の方法で分級してもよい。
【００７２】
上述の方法により、目的とする熱膨張係数の低いチタン酸アルミニウム系セラミックスの焼成物を得ることができる。
【００７３】
本発明の製造方法で得られるチタン酸アルミニウム系セラミックス（粉末または成形体など）は、Ｘ線回折スペクトルにおいて、チタン酸アルミニウムの結晶パターンを含むものであるが、その他に例えばシリカ、アルミナ、チタニアなどの結晶パターンを含んでいてもよい。チタン酸アルミニウム系セラミックスが、チタン酸アルミニウムマグネシウム（Ａｌ2（１−ｘ）ＭｇxＴｉ（１＋ｘ）Ｏ5）である場合、前記ｘの値は０．０１以上であり、好ましくは０．０１以上０．７以下、より好ましくは０．０２以上０．５以下である。
【００７４】
（成形工程）
原材料混合物の焼成前または焼成後の成形には、通常用いられる成形方法を用いることができ、一軸成形や押し出し成形などが用いられる。成形に用いる成形機としては、一軸プレス、押出成形機、打錠機造粒機などが挙げられる。
【００７５】
押出し成形を行う際には、原材料混合物に造孔剤、バインダー、潤滑剤や可塑剤、分散剤、溶媒などを添加し成形することができる。造孔剤としては、グラファイト等の炭素材、ポリエチレン、ポリプロピレン、ポリメタクリル酸メチル等の樹脂類、でんぷん、ナッツ殻、クルミ殻、コーンなどの植物系材料、氷またはドライアイス等などが挙げられる。バインダーとしては、メチルセルロース、カルボキシルメチルセルロース、ナトリウムカルボキシルメチルセルロースなどのセルロース類、ポリビニルアルコールなどのアルコール類、リグニンスルホン酸塩などの塩、パラフィンワックス、マイクロクリスタリンワックス等のワックス、ＥＶＡ、ポリエチレン、ポリスチレン、液晶ポリマー、エンジニアリングプラスチックなどの熱可塑性樹脂などが挙げられる。潤滑剤や可塑剤としては、グリセリンなどのアルコール類、カプリル酸、ラウリン酸、パルミチン酸、アラギン酸、オレイン酸、ステアリン酸などの高級脂肪酸、ステアリン酸Ａｌなどのステアリン酸金属塩などが挙げられる。溶媒としては、通常イオン交換水等の水が用いられ、イオン交換水等は温度調整されたものを用いることが好ましい。なお、物質によっては造孔剤とバインダーの両方の役割を兼ねるものがある。このような物質としては、成形時には粒子同士を接着して成形体を保形させることができ、その後の焼成時にそれ自身が燃焼して空孔を形成させることができるものであればよく、具体的にはポリエチレンなどが該当する場合がある。
【００７６】
原材料混合物の成形により得られる成形体の形状は、特に限定されるものではないが、例えば、ハニカム構造体、球状構造体、立方構造体、長方ブロック構造体などが挙げられ、この中でもハニカム構造体であることが好ましい。
【００７７】
本発明の方法を用いて得られるチタン酸アルミニウム系セラミックスの成形体は、例えば、ルツボ、セッター、コウ鉢、炉材などの焼成炉用冶具、ディーゼルエンジン、ガソリンエンジンなどの内燃機関の排気ガス浄化に用いられる排ガスフィルターや触媒担体、ビールなどの飲食物の濾過に用いる濾過フィルター、石油精製時に生じるガス成分、例えば、一酸化炭素、二酸化炭素や窒素、酸素などを選択的に透過させるための選択透過フィルターなどのセラミックスフィルター、基板、コンデンサーなどの電子部品などに用いられる。
【実施例】
【００７８】
以下、本発明を実施例によって詳細に説明するが、本発明はかかる実施例によって限定されるものではない。なお、以下の実施例および比較例についての各測定は、次の測定方法により行なった。
【００７９】
（チタン酸アルミニウム化率の測定）
チタン酸アルミニウムのチタン酸アルミニウム化率（ＡＴ化率）は、粉末Ｘ線回折スペクトルにおける２θ＝２７．４°の位置に現れるピーク（チタニア・ルチル相（１１０）面）の積分強度(ＩT)と、２θ＝３３．７°の位置に現れるピーク（チタン酸アルミニウム相（２３０）面またはチタン酸アルミニウムマグネシウム相（２３０）面）の積分強度（ＩAT）とから、式（１）
【００８０】
【数１】
2010132527.tif 000003
【００８１】
により算出した。
（熱膨張係数の測定）
チタン酸アルミニウム系セラミックスの成形焼成体の熱膨張係数の値は、各実施例、比較例において解砕される前の成形焼成体から検体を切り出した後、２００℃／ｈで６００℃まで昇温し熱処理をしたのち、熱機械的分析装置（ＴＭＡ  （ＳＩＩテクノロジー（株）社製  ＴＭＡ６３００）を用いて、室温から１０００℃まで６００℃／ｈで昇温させた際の膨張率で、熱膨張係数（Ｋ-1）を測定した。
【００８２】
（二次粒子径の測定）
二次粒子径は、レーザー回折式粒度分布測定装置（日機装社製「Ｍｉｃｒｏｔｒａｃ  ＨＲＡ（Ｘ−１００）」）により、体積基準での累積百分率５０％相当粒子径（Ｄ５０）および９０％相当粒子径（Ｄ９０）として算出した。
【００８３】
（実施例１）
ガラスフリット（タカラスタンダード(株)製、型番「ＣＫ−０８３２Ｍ２」）５０００ｇをアルミナビーズ（直径１５ｍｍ）８０ｋｇと共にアルミナ製粉砕容器（内容積５０Ｌ）に投入した。その後、粉砕容器を振動ミルにより振幅１０ｍｍ、振動数１２００回／分、動力５．５ｋＷにて３０分間振動させることにより粉砕容器内のガラスフリットを粉砕し、ケイ素源粉末を得た。粉砕後のガラスフリットのＤ５０は３．６μｍ、Ｄ９０は１４．６μｍであった。
【００８４】
酸化チタン粉末（デュポン(株)、「Ｒ−９００」；Ｄ５０は０．４９μｍ、Ｄ９０は０．６３μｍ）３９９１ｇ、αアルミナ粉末（ＢＥＴ比表面積０．６ｍ2／ｇ、Ｄ５０は４０．２μｍ、Ｄ９０は７０．２μｍ）５１００ｇ、マグネシア粉末（サンゴバン社製、マグネシアスピネル；Ｄ５０は５．４７μｍ、Ｄ９０は１５．２５μｍ）５４６ｇ、および、前述のガラスフリットを粉砕した粉末３６４ｇを、アルミナビーズ（直径１５ｍｍ）８０ｋｇと共にアルミナ製粉砕容器（内容積５０Ｌ）に投入した。これら酸化チタン粉末、αアルミナ粉末、マグネシア粉末およびガラスフリットの混合物の合計容積は約１００００ｃｍ3であった。このとき、原材料混合物中に含まれるチタニア換算のチタニウム源粉末の使用量およびアルミナ換算のアルミニウム源粉末の使用量の合計量１００質量部に対して、チタニア換算のチタニウム源粉末の使用量は４３．９質量部、アルミナ換算のアルミニウム源粉末の使用量は５６．１質量部、マグネシア換算のマグネシウム源粉末の使用量は６．０質量部、シリカ換算のケイ素源粉末の使用量は４．０質量部である。その後、粉砕容器を振動ミルにより振幅１０ｍｍ、振動数１２００回／分、動力５．５ｋＷにて３０分間振動させることにより粉砕容器内の混合物を粉砕し、原材料混合物を得た。
【００８５】
この原材料混合物３ｇを一軸プレスにて０．３ｔ／ｃｍ2の圧力下で成形することでΦ２０ｍｍの成形体を作成し、大気中、箱型電気炉により昇温速度３００℃／時間で１４５０℃まで昇温し、同温度を４時間保持することにより焼成した。その後、室温まで放冷して、成形焼成体を得た。また、この成形焼成体を乳鉢にて解砕してチタン酸アルミニウム系セラミックスの粉末を得た。
【００８６】
（実施例２）
原材料混合物の焼成温度を１５００℃とした（昇温速度３００℃／時間で１５００℃まで昇温し、同温度を４時間保持した）以外は、実施例１と同様にして、チタン酸アルミニウム系セラミックスの成形焼成体および粉末を得た。
【００８７】
粉末Ｘ線回折法により、実施例１、２で得られたチタン酸アルミニウム系セラミックス粉末の回折スペクトルを得たところ、いずれもチタン酸アルミニウムマグネシウムの結晶ピークを示した。この粉末のＡＴ化率を求めたところ、いずれも１００％であった。また、熱膨張係数の値を測定したところ、実施例１では０.７５×１０-6（Ｋ-1）、実施例２では０.７８×１０-6（Ｋ-1）であった。
【００８８】
（実施例３）
ケイ素源粉末の調製において、ガラスフリット（タカラスタンダード(株)製、型番「ＣＫ−０８３２Ｍ２」）の振動ミルによる粉砕時間（振動時間）を６０分間とした以外は、実施例１と同様にして、チタン酸アルミニウム系セラミックスの成形焼成体および粉末を得た。
【００８９】
（実施例４）
原材料混合物の焼成温度を１５００℃とした（昇温速度３００℃／時間で１５００℃まで昇温し、同温度を４時間保持した）以外は、実施例３と同様にして、チタン酸アルミニウム系セラミックスの成形焼成体および粉末を得た。
【００９０】
粉末Ｘ線回折法により、実施例３、４で得られたチタン酸アルミニウム系セラミックス粉末の回折スペクトルを得たところ、いずれもチタン酸アルミニウムマグネシウムの結晶ピークを示した。この粉末のＡＴ化率を求めたところ、いずれの焼成温度も１００％であった。また熱膨張係数の値を測定したところ、実施例３では０.７３×１０-6（Ｋ-1）、実施例４では０.７３×１０-6（Ｋ-1）であった。
【００９１】
（比較例１）
比較例として、ガラスフリットの前粉砕処理を行なわずに原材料粉末を混合する以外は、実施例１と同様にして、チタン酸アルミニウム系セラミックスの成形焼成体および粉末を得た。
【００９２】
（比較例２）
比較例として、ガラスフリットの前粉砕処理を行なわずに原材料粉末を混合する以外は、実施例２と同様にして、チタン酸アルミニウム系セラミックスの成形焼成体および粉末を得た。
【００９３】
粉末Ｘ線回折法により、比較例１、２で得られた粉末の回折スペクトルを得たところ、いずれもチタン酸アルミニウムマグネシウムの結晶ピークを示した。この粉末のＡＴ化率を求めたところ、いずれも１００％であった。また、熱膨張係数の値を測定したところ、比較例１では１.４０×１０-6（Ｋ-１）、比較例２では１.１５×１０-6（Ｋ-1）であった。
【００９４】
実施例１〜４、比較例１、２で得られた各チタン酸アルミニウム系セラミックス（成形焼成体）の熱膨張係数と、ケイ素源粉末として用いられるガラスフリットの二次粒子径（Ｄ５０）の関係を焼成温度毎（実施例１、３および比較例１は１４５０℃、実施例２、４および比較例２は１５００℃）のグラフとして図１にまとめた。図１から分かるように、ガラスフリットの二次粒子径（Ｄ５０）が約４μｍ以下の場合に熱膨張係数が１×１０-6Ｋ-1以下となった。
【００９５】
図１と同様に、各チタン酸アルミニウム系セラミックス（成形焼成体）の熱膨張係数とガラスフリットの二次粒子径（Ｄ９０）の関係を図２に示した。図２から分かるように、ガラスフリットの二次粒子径（Ｄ９０）が約１６μｍ以下の場合に熱膨張係数が１×１０-6Ｋ-1以下となった。
【００９６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2010132527.tif 000004
【図２】
2010132527.tif 000005